(57)【特許請求の範囲】
【請求項１】
予め定めた分子量分布を有する付加重合反応のポリマー生成物を合成する方法であって、
前記方法は、
ａ）前記反応の開始条件を決定する工程と、
ｂ）前記反応の少なくとも１つの反応の開始時の構成単位の付加速度を使用して反応開始時間後、少なくとも１つの反応時間の間に前記反応に添加される少なくとも１つの反応成分の少なくとも１つの追加量を計算する工程と、
ｃ）前記開始時間に前記開始条件で前記反応を開始する工程と、
ｄ）前記反応時間の間に前記反応に前記反応成分の前記添加量を添加する工程と、を備え、
前記反応成分は、
ｉ）少なくとも１つの触媒と、
ｉｉ）少なくとも１つの共触媒と、
ｉｉｉ）少なくとも１つの可逆性連鎖移動剤及び
ｉ）、ｉｉ）、ｉｉｉ）の任意の組合せとからなる群から選択され、
前記付加重合反応は、二酸化炭素及びエポキシドの共重合であることを特徴とする方法。
【請求項２】
前記触媒は、
Ａ）アルミニウムベース触媒と、
Ｂ）マグネシウムベース触媒と、
Ｃ）クロムベース触媒と、
Ｄ）コバルトベース触媒と、
Ｅ）イットリウムベース触媒と、
Ｆ）亜鉛ベース触媒と、
Ｇ）カドミウムベース触媒と、
Ｈ）ニッケルベース触媒及び
Ｉ）Ａ）からＨ）の任意の組合せからなる群から選択される少なくとも１つの金属ベース触媒を含むことを特徴とする請求項１に記載の方法。
【請求項３】
前記付加重合反応のポリマー生成物がポリカーボネートであることを特徴とする、請求項１又は２に記載の方法。
【請求項４】
前記付加重合反応は、二酸化炭素及び酸化プロピレンの共重合であることを特徴とする請求項１又は２に記載の方法。
【請求項５】
前記反応が停止する場合、停止時間前に連鎖停止剤を添加する工程をさらに含むことを特徴とする請求項１又は２に記載の方法。
【請求項６】
前記反応成分は、１以上の離散工程で前記反応に添加されることを特徴とする請求項１又は２に記載の方法。
【請求項７】
前記反応成分は、単一工程で添加され、これにより前記予め定めた分子量分布が２峰性であることを特徴とする請求項１又は２に記載の方法。
【請求項８】
前記反応成分は、２工程で添加され、これにより前記予め定めた分子量分布が３峰性であることを特徴とする請求項１又は２に記載の方法。
【請求項９】
前記反応成分が、前記反応に連続的に添加されることを特徴とする請求項１又は２に記載の方法。
【請求項１０】
前記付加重合反応が前記ポリマー生成物のモノマーを用いて前記開始時間に開始され、前記ポリマー生成物の前記予め定めた分子量分布が広がっていることを特徴とする請求項１又は２に記載の方法。
【請求項１１】
前記付加重合反応が前記ポリカーボネートのモノマーを用いて前記開始時間に開始され、前記ポリマー生成物の前記予め定めた分子量分布が広がっていることを特徴とする請求項３に記載の方法。
【請求項１２】
前記触媒は、
Ａ）アルミニウムベース触媒と、
Ｂ）マグネシウムベース触媒と、
Ｃ）クロムベース触媒と、
Ｄ）コバルトベース触媒と、
Ｅ）イットリウムベース触媒と、
Ｆ）亜鉛ベース触媒と、
Ｇ）カドミウムベース触媒と、
Ｈ）ニッケルベース触媒及び
Ｉ）Ａ）からＨ）の任意の組合せからなる群から選択される少なくとも１つの金属ベース触媒を含むことを特徴とする請求項１１に記載の方法。
【請求項１３】
前記付加重合反応は、二酸化炭素及びエポキシドの共重合であることを特徴とする請求項１２に記載の方法。
【請求項１４】
前記反応成分は、１以上の離散工程で前記反応に添加されることを特徴とする請求項１２に記載の方法。
【請求項１５】
前記反応成分は、単一工程で添加され、これにより前記予め定めた分子量分布が２峰性であることを特徴とする請求項１２に記載の方法。
【請求項１６】
前記反応成分は、２工程で添加され、これにより前記予め定めた分子量分布が３峰性であることを特徴とする請求項１２に記載の方法。
【請求項１７】
前記反応成分が、前記反応に連続的に添加されることを特徴とする請求項１２に記載の方法。
【請求項１８】
連続添加速度が時間に伴って変化することを特徴とする請求項１７に記載の方法。
【発明の詳細な説明】
【技術分野】
【０００１】
関連出願の相互参照
本国際出願は、２００８年５月２９日に出願され、「ポリマーの分子量分布を制御する方法及びその組成物」と題される米国特許出願Ｎｏ．１２／１２９、１０６号で公開された１以上の発明を主張する。前述の出願は、参照することにより本明細書中に組み込まれる。
【０００２】
本発明の分野
本発明は、付加重合の分野に関連する。さらに具体的には、本発明は、付加重合の生成物の分子量を制御する方法に関する。
【背景技術】
【０００３】
関連分野の記述
付加重合は、重付加及び連鎖重合としても知られ、伸長するポリマー鎖上にモノマー単位の段階的付加により起こる。付加重合は、３つの異なる段階を経て起きる。夫々の鎖は、先ず開始され、その後増え、最終的に停止する。重合はモノマー単位の段階的付加により起こるので、ポリマー鎖の平均分子量は、過剰のモノマーが存在すると仮定すると、与えられた開始条件に関する反応時間とともに直線的に増加する。
【０００４】
付加重合により形成されるポリマーとしては、ポリオレフィン、ポリカーボネート、ポリエステル、及びポリエーテルが挙げられるが、これらに限定されない。付加重合体の例としては、ポリエチレン（ＰＥ）、ポリプロピレン（ＰＰ）、ポリ（塩化ビニル）（ＰＶＣ）、ポリスチレン（ＰＳ）、ポリアクリロニトリル、ポリ（酢酸ビニル）（ＰＶＡ）、ポリ（メタクリル酸メチル）（ＰＭＭＡ）、ポリ（酢酸ビニル）（ＰＶＡ）、ポリテトラフルオロエチレン（ＰＴＦＥ）、ポリ（シクロヘキサンカーボネート）（ＰＣＨＣ）、ポリ（エチレンカーボネート）（ＰＥＣ）、ポリ（プロピレンカーボネート）（ＰＰＣ）及びポリ（酸化プロピレン）（ＰＰＯ）が挙げられるが、これらに限定されない。
【０００５】
非特許文献１は、付加重合により二酸化炭素とエポキシドの共重合化触媒を検討しており、これは参照することにより本明細書中に組み込まれる。これらの金属ベース触媒としては、アルミニウムベース触媒、マグネシウムベース触媒、クロムベース触媒、コバルトベース触媒、イットリウムベース触媒、亜鉛ベース触媒、カドミウムベース触媒、及びニッケルベース触媒が挙げられるが、これらに限定されない。非特許文献２、非特許文献３、及びＣｏａｔｅｓ等により出願された特許文献１は、参照により本明細書中に組み込まれ、酸化アルキレン及び二酸化炭素の共重合化コバルト触媒を開示している。非特許文献１及びＣｏａｔｅｓ等により出願された特許文献２は、参照により本明細書中に組み込まれ、酸化アルキレン及び二酸化炭素の共重合化亜鉛ベース触媒および他の金属ベース触媒を開示している。
【０００６】
１以上の共触媒は、付加重合における触媒と同時に使用され、重合速度を速め、その触媒のみの使用と比較して、反応に対する圧又は温度における低下を可能にする。共触媒は、重合反応の立体選択性又は位置選択性もまた改善する。特許文献１は、酸化アルキレン及び二酸化炭素の共重合化コバルト触媒の使用のための共触媒として、ビス（トリフェニルホスフィン）塩化イミニウム、ビス（トリフェニルホスフィン)イミニウムペンタフルオロベンゾエイト、臭化テトラフェニルフォスフォニウム、塩化テトラフェニルフォスフォニウム、テトラ‐ｎ‐ブチルアンモニウムクロライド、トリエチルアミン、及びトリオクチルアミンを開示する。
【０００７】
可逆性連鎖移動剤は、触媒と同時に使用され、付加重合反応に有意な別の影響を及ぼすことなく生成物の平均分子量を低減する。特許文献１は、酸化プロピレン及び二酸化炭素の共重合化コバルト触媒とともに使用するための可逆性連鎖移動剤として、例えばペンタフルオロ安息香酸等のカルボン酸、例えばメタノール等のアルコール、ジカルボン酸、ジオール、ポリ酸、ポリオール、及び例えば、ペンタフルオロ安息香酸ナトリウム等のそれらの脱プロトン化体を開示する。
【先行技術文献】
【特許文献】
【０００８】
【特許文献１】米国特許第７，３０４，１７２号
【特許文献２】米国特許第６，１３３，４０２号
【非特許文献】
【０００９】
【非特許文献１】Coates及びMoore、Angew. Chem.、Int. Ed.、43、pp. 6618-6639、2004
【非特許文献２】Qin等 Angew. Chem.、Int. Ed.、42、pp. 5484-5487、2003
【非特許文献３】Cohen等、J. Am. Chem. Soc.、127、pp.10869-10878、2005
【発明の概要】
【課題を解決するための手段】
【００１０】
付加重合反応の開始後、触媒、共触媒、及び／又は連鎖移動剤は、同時に添加され、最初の反応混合物中の全ての成分を有するポリマー生成物と比較して広がった分子量分布を備えるポリマー生成物を生成する。触媒、共触媒、又は連鎖移動剤は、その反応に個別的に、又は継続的に添加され、２峰性分子量分布、３峰性分子量分布、又は他の広がった分子量分布を有する生成物を生成する反応を行う。
【００１１】
本発明の第１の実施形態において、前記方法は、付加重合反応の生成物の分子量分布を制御する。前記方法は、開始時間での付加重合反応を開始する工程と、開始時間後少なくとも１つの反応時間中に少なくとも１つの反応成分を、反応に添加する工程を含む。反応成分は、少なくとも１つの触媒、少なくとも１つの共触媒、少なくとも１つの連鎖移動剤及びこれらの任意の組合せからなる群から選択される。
【００１２】
本発明の第２の実施形態において、前記方法は、付加重合反応のポリカーボネート生成物の分子量分布を制御する。前記方法は、開始時間での付加重合反応を開始する工程と、開始時間後少なくとも１つの反応時間中に少なくとも１つの反応成分を、反応に添加する工程を含む。
【００１３】
本発明の第３の実施形態において、前記方法は、予め定めた分子量分布を備える付加重合反応の生成物を生成する。前記方法は、反応の開始条件を決定する工程と、少なくとも１つの反応成分の少なくとも１つの追加的な量を計算する工程とを備え、該反応成分は、少なくとも１つの反応速度定数を使用して反応の開始時間後、少なくとも１つの反応時間中にその反応に添加される。前記方法は、また、開始時間での開始条件で反応を開始する工程と、反応時間中に反応に反応成分を添加する工程を含む。反応成分は、少なくとも１つの触媒、少なくとも１つの共触媒、少なくとも１つの連鎖移動剤及びこれらの任意の組合せからなる群から選択される。
【００１４】
本発明の第４の実施形態において、ポリマー生成物は、単一バッチ重合の第１付加重合生成物を含む。第１付加重合生成物は、重合反応の間中生み出される第２の付加重合生成物と異なる分子量分布を有し、この場合、第２の付加重合生成物の全ての反応成分は、第２の付加重合生成物の重合反応の開始時又は終了時に添加される。
【図面の簡単な説明】
【００１５】
【図１】図１は、本発明の実施形態におけるポリマーを合成する方法を示す。
【発明を実施するための形態】
【００１６】
本明細書中で使用される付加重合は、モノマー単位を、成長するポリマー鎖に個別に加える段階的な方法を経て生じる任意の重合反応を含み、これにより生成物の平均分子量が、与えられた反応条件に対する時間で略直線的に増える。
【００１７】
本発明の方法で使用される付加重合は、ポリオレフィン、ポリカーボネート、ポリヒドロキシアルカノエート、及びポリエーテルを合成するための付加重合が挙げられるが、これらに限定されず、これらの例としては、ポリエチレン（ＰＥ）、ポリプロピレン（ＰＰ）、ポリブチレン、ポリイソブチレン、ポリ（塩化ビニル）（ＰＶＣ）、ポリスチレン（ＰＳ）、ポリアクリロニトリル、ポリ（酢酸ビニル）（ＰＶＡ）、ポリ（メタクリル酸メチル）（ＰＭＭＡ）、ポリ（酢酸ビニル）（ＰＶＡ）、ポリテトラフルオロエチレン（ＰＴＦＦ）、ポリ（シクロヘキサンカーボネート）（ＰＣＨＣ）、ポリ（エチレンカーボネート）（ＰＥＣ）、ポリ（プロピレンカーボネート）（ＰＰＣ）及びポリ（酸化プロピレン）（ＰＰＯ）が挙げられる。本発明の方法は、任意の付加重合のために使用され得るが、特定の実施形態において、重合は、二酸化炭素とエポキシドとの共重合である。１つの実施形態において、重合は、酸化プロピレンと二酸化炭素との共重合である。
【００１８】
本明細書中で使用される触媒は、化学反応において消費されることのない重合の反応速度を増加する任意の化学成分を含む。本発明の方法で使用される触媒は、アルミニウムベース触媒、マグネシウムベース触媒、クロムベース触媒、コバルトベース触媒、イットリウムベース触媒、亜鉛ベース触媒、カドミウムベース触媒、及びニッケルベース触媒が挙げられるが、これらに限定されない。本発明の方法は、任意の付加重合のための任意の触媒と共に使用されるが、特定の実施形態において、その触媒は二酸化炭素とエポキシドとの共重合のための金属ベース触媒である。１つの実施形態において、触媒は、エポキシドと二酸化炭素との共重合のためのコバルトベース触媒である。別の実施形態において、触媒は、エポキシドと二酸化炭素との共重合のためのクロムベース触媒である。特定の実施形態において、触媒は、エポキシドと二酸化炭素との共重合のための亜鉛ベース触媒である。
【００１９】
本明細書中で使用される共触媒は、触媒と同時に使用される場合、共触媒の無い重合の反応速度に対する重合の反応速度を増加させる任意の化学成分を含む。本発明の方法で使用される共触媒としては、アミン、アンモニウム塩、リン酸塩、及びアルソニウム塩を含むがこれらに限定されず、これらの例としては、ビス（トリフェニルホスフィン）塩化イミニウム（ＰＰＮ−Ｃｌ）、ビス（トリフェニルホスフィン)イミニウムペンタフルオロベンゾエイト、臭化テトラフェニルフォスフォニウム、塩化テトラフェニルフォスフォニウム、テトラ‐ｎ‐ブチルアンモニウムクロライド、トリエチルアミン、トリオクチルアミン、ジメチルアミノピリジン（ＤＭＡＰ）、メチルイミダゾール、3‐ヒドロキシピリジン、及びジメチルアミノキノリン（ＤＭＡＱ）が挙げられる。本発明の方法は、任意の付加重合のための任意の共触媒と共に使用され得るが、特定の実施形態において、その共触媒は二酸化炭素とエポキシドとの共重合のためのものである。１つの実施形態において、共触媒は、二酸化炭素と酸化プロピレンとの共重合のためのＰＰＮ−Ｃｌである。
【００２０】
本明細書中で使用される可逆性連鎖移動剤は、触媒上に及び触媒からポリマー鎖を可逆的に遮断することができる任意の化学成分を含み、この場合、ポリマー鎖は伸長しない上に、触媒はポリマー鎖に接触しない。可逆性連鎖移動剤濃度の増加は、活性ポリマー鎖の数を増やすことにより合成ポリマーの平均分子量を下げる。連鎖移動速度が重合速度に対して速い場合、ポリマー鎖全てが、同じ平均速度で伸長する。本発明の方法で使用する可逆性連鎖移動剤は、含まれる重合の型に伴って変化する。本発明の方法で使用する可逆性連鎖移動剤としては、カルボン酸、アルコール、ジカルボン酸、ジオール、ポリ酸、ポリオール、及びそれらの脱プロトン化体、並びにチオール、インドペルフルオロアルカン、ジインド‐ペルフルオロアルカン、ペンタン、プロパン、及びブタンが挙げられるが、これらに限定されない。本発明の方法は、任意の付加重合のための任意の可逆性連鎖移動剤と共に使用され得るが、二酸化炭素とエポキシドとの共重合のための特定の実施形態において、可逆性連鎖移動剤はアルコール（ポリオールを含む）である。二酸化炭素とエポキシドとの共重合のための１つの実施形態において、可逆性連鎖移動剤はエチレングリコールである。
【００２１】
本明細書中で使用される連鎖停止剤は、可逆性連鎖移動剤としても知られ、ポリマー鎖を触媒から永久に遮断することができる任意の化学成分を含み、この場合、ポリマー鎖は伸長しない上に、触媒はポリマー鎖に接触しない。本発明の方法で使用される連鎖停止剤は、含まれる重合の型に伴って変化する。連鎖停止剤濃度の増加は、合成ポリマーの平均分子量を下げる。本発明の方法で使用される連鎖停止剤は、水素ガス、ハロゲン化アルキル、及び臭化ベンジルを含むが、これらに限定されない。
【００２２】
本明細書中で使用される連鎖移動剤は、触媒上に及び／又は触媒からポリマー鎖を遮断することができる任意の化学成分を含み、この場合、ポリマー鎖は伸長しない上に、触媒はポリマー鎖に接触しない。連鎖移動剤は、可逆性連鎖移動剤及び連鎖停止剤を含むがこれらに限定されない。
【００２３】
本明細書中で使用される反応成分は、付加重合の生成物の分子量分布を変えることができる任意の化学成分を含む。本発明の方法で使用される反応成分は、触媒、共触媒、及び連鎖移動剤を含むがこれらに限定されない。
【００２４】
試薬が重合の開始時のみに供給される場合、付加重合は、縮合重合と比較して相対的に狭い分子量分布を有する最終生成物を生成する。より広い分子量分布を備えるポリマーは、いくつかの応用において所望される。例えば、より高い分子量及びより低い分子量の双方の画分は、狭い分子量分布の生成物で達成不可能な加工性及び強度の所望の組合せを備えるポリマー生成物を生成し得る。
【００２５】
本発明の方法において、より広い分子量分布を有するポリマー生成物を生成するために、少なくとも１つの反応成分は、反応の開始後、付加重合反応に添加される。少なくとも１つの反応生成物の任意の組合せは、複数の触媒、複数の共触媒、及び／又は複数の連鎖移動剤を含む反応に添加される。反応成分は、一定速度で又は様々な速度で、１以上の離散時間で及び／又は１以上の期間にわたって添加され得る。反応成分又は複数の反応成分は、反応の経過において及び任意の予め定めた量又は量において、もしくは任意の予め定めた速度で又は速度で添加され、ポリマー生成物を生成する。代替的に、時間、複数の時間、期間及び／又は複数の期間及び量、複数の量、速度、及び／又は複数の速度は、反応の経過において決定され得る。反応成分又は複数の反応成分は、１つの離散工程で、一定の又は様々な期間での複数の等しい又は異なる離散工程で、もしくは１又は複数の期間一定速度又は様々な速度で継続的に、反応に添加される。反応成分は、好ましくは混合下添加され、新たに添加された物質を供給する。１つの実施形態において、反応成分又は複数の反応成分は、反応の開始後、１つの離散時間で添加され、これにより生成物は、２峰性分子量分布を備える。別の実施形態において、反応成分又は複数の反応成分は、反応の開始後、２つの離散時間で添加され、これにより生成物は、３峰性分子量分布を備える。
【００２６】
１つの実施形態において、重合は付加重合であり、この場合反応成分は、触媒、共触媒、及び可逆性連鎖移動剤からなる群から選択される。
【００２７】
別の実施形態において、重合は、付加重合であり、ポリカーボネートを形成し、この場合、反応成分は、触媒、共触媒、及び可逆性連鎖移動剤からなる群から選択される。
【００２８】
本発明の方法は、好ましくは、１つのバッチの重合に適用され、この場合、連続重合よりはむしろ少なくともいくつかのポリマー鎖が反応全体にわたって伸長し、連鎖移動剤が反応に周期的に添加され、予め定めた平均分子量で全ての伸長しているポリマー鎖を止めるとともに、新しい鎖の伸長を開始する。
【００２９】
図１は、本発明の実施形態における付加重合の生成物を合成する方法を示す。反応は、触媒、共触媒、連鎖移動剤、及びモノマーの量で開始される（１０）。開始時間後の一定の時間で、反応成分又は複数の反応成分を反応に添加するかどうかに関して照会する（１２）。もし、１以上の反応成分を添加する場合、複数の反応成分を、１つの離散バッチに全てを添加するべきかどうかに関して照会する（１４）。もし、反応成分を１つの離散バッチに全てを添加する場合、反応成分を反応混合物に添加する（１６）。続いて、１以上の反応成分を反応に添加するかどうかに関して別の照会がある（１２）。もし、反応成分を期間にわたって連続方法で添加する場合、反応成分の添加を第１の時間で開始し（１８）、それからしばらくたって終了する（２０）。反応成分を添加しないならば、反応を終了するべきかどうかに関して照会する（２２）。反応は終了し（２４）、又は継続する。図１に示される代替的な実施形態において、異なる反応成分の添加は、互いに重複する。例えば、触媒又は共触媒の連続的な添加の間中、連鎖移動剤の離散又は連続的な添加が実施される。モノマーは、好ましくは反応開始前にのみ導入されるが、モノマーは、重合反応の間中、任意の時間でもまた添加され得る。
【００３０】
反応の開始時間（１０）で、任意のまたは全てのいずれも含まない触媒、共触媒、及び／又は連鎖移動剤の任意の量が、モノマーと組み合わされ、反応を開始する。
【００３１】
本発明の１つの実施形態において、反応成分又は複数の反応成分の添加の時間、速度、及び量は、最終ポリマー生成物の反応条件及び予め定めた、所望の分子量分布のための既知の反応速度に基づいて予め定められる。
【００３２】
代替的な実施系他において、反応はモニタされ、反応成分又は複数の反応成分の添加の時間、速度、及び量は、反応のモニタされた伸長に基づいて測定される。
【００３３】
反応成分又は複数の反応成分の添加の反応条件及び量／速度及びタイミングの制御は、付加重合と比較して付加重合の最終生成物の分子量分布のより大きな制御及び柔軟性を可能にし、この場合、全ての物質は、重合反応の開始時にリアクターに提供される。
【００３４】
本発明の別の実施形態において、単一バッチ重合の付加重合生成物は、付加重合生成物と異なる分子量分布を有し、この場合、全ての反応成分は、重合反応の開始又は終了時に添加される。
【００３５】
次の実施例は、例示されることを意図しており、本発明の原理を限定するものではない。以下の実施例において、Ｍは、構成単位の分子量であり、Ｒ０は、反応の開始時の構成単位の付加速度であり、及びＣｘ及びｒｘは、質量単位としてよりもモル単位である。単一成分重合に関して、その構成単位はモノマー分子である。共重合に関して、構成単位は、第１のモノマーの分子及び第２のモノマーの分子である。次の実施例において、共触媒が存在又は添加される場合、共触媒は予め定めた最適な又は略最適な割合で触媒とともに常に存在又は添加されるが、本発明の精神の範囲内において、共触媒は、触媒の添加なしに又は最適でない割合で個々に添加され、分子量分布を変化させ得る。反応は、本発明の精神の範囲内で、完了に至る反応に期待される時間よりもより長い時間を実行され得るが、反応は、時間ｔＮより前に完成しないことは、計算上仮定される。
【００３６】
実施例１
反応は、開始時間ｔ０での量Ｃ０の触媒及び過剰量のモノマーを有する。より遅い時間ｔ１での触媒Ｃ１の追加量が反応に添加される。反応は、より遅い時間ｔＮで終了する。反応生成物は、略Ｍ（１＋Ｒ０（ｔＮ−ｔ０））の平均分子量を有する略Ｃ０/（Ｃ０＋Ｃ１）のモル比率の第１の部分Ｐ１並びに略Ｍ（１＋Ｒ０（ｔＮ−ｔ１））の平均分子量を有する略Ｃ１/（Ｃ０＋Ｃ１）のモル比率の第２の部分Ｐ２を備える２峰性分子量分布を有する。
【００３７】
実施例２
反応は、開始時間ｔ０での量Ｃ０の触媒及び過剰量のモノマーを有する。より遅い時間ｔ１での触媒Ｃ１の追加量が反応に添加される。より遅い時間ｔ１での可逆性連鎖移動剤Ａ１の量が反応に添加される。反応は、より遅い時間ｔＮで終了する。反応生成物は、略Ｍ（１＋Ｒ０（ｔ１−ｔ０）＋Ｘ）の平均分子量を有する略Ｃ０/（Ｃ０＋Ａ１）のモル比率の第１の部分Ｐ１並びに略Ｍ（１＋Ｘ）の平均分子量を有する略Ａ１/（Ｃ０＋Ａ１）のモル比率の第２の部分Ｐ２を備える２峰性分子量分布を有し、この場合、Ｘ＝Ｒ０（Ｃ０/（Ｃ０＋Ａ１））（ｔＮ−ｔ１）であり、連鎖移動の速度は、重合の速度に対して速いことが仮定される。
【００３８】
実施例３
反応は、開始時間ｔ０での量Ｃ０の触媒、量Ｂ０の共触媒及び過剰量のモノマーを有する。より遅い時間ｔ１での触媒Ｃ１及び共触媒Ｂ１の追加量がＣ０：Ｂ０と同じ割合で反応に添加される。反応は、より遅い時間ｔＮで終了する。反応生成物は、略Ｍ（１＋Ｒ０（ｔＮ−ｔ０））の平均分子量を有する略（Ｃ０＋Ｂ０）/（Ｃ０＋Ｂ０＋Ｃ１＋Ｂ１）のモル比率の第１の部分Ｐ１並びに略Ｍ（１＋Ｒ０（ｔＮ−ｔ１））の平均分子量を有する略（Ｃ１＋Ｂ１）/（Ｃ０＋Ｂ０＋Ｃ１＋Ｂ１）のモル比率の第２の部分Ｐ２を備える２峰性分子量分布を有する。
【００３９】
実施例４
反応は、開始時間ｔ０での量Ｃ０の触媒、量Ｂ０の共触媒及び過剰量のモノマーを有する。より遅い時間ｔ１での可逆性連鎖移動剤Ａ１の量が反応に添加される。反応は、より遅い時間ｔＮで終了する。反応生成物は、略Ｍ（１＋Ｒ０（ｔ１−ｔ０）＋Ｘ）の平均分子量を有する略（Ｃ０＋Ｂ０）/（Ｃ０＋Ｂ０＋Ａ１）のモル比率の第１の部分Ｐ１並びに略Ｍ（１＋Ｘ）の平均分子量を有する略Ａ１/（Ｃ０＋Ｂ０＋Ａ１）のモル比率の第２の部分Ｐ２を備える２峰性分子量分布を有し、この場合、Ｘ＝Ｒ０（（Ｃ０＋Ｂ０）/（Ｃ０＋Ｂ０＋Ａ１））（ｔＮ−ｔ１）であり、連鎖移動の速度は、重合の速度に対して速いことが仮定される。
【００４０】
実施例５
反応は、開始時間ｔ０での量Ｃ０の触媒、量Ｂ０の共触媒、量Ａ０の可逆性連鎖移動剤及び過剰量のモノマーを有する。より遅い時間ｔ１での触媒Ｃ１の量、共触媒Ｂ１の量、及び可逆性連鎖移動剤Ａ１の量が反応に添加される。反応は、より遅い時間ｔＮで終了する。反応生成物は、略Ｍ（１＋Ｒ０（ｔ１−ｔ０）＋Ｘ）の平均分子量を有する略（Ｃ０＋Ｂ０＋Ａ０）/（Ｃ０＋Ｂ０＋Ａ０＋Ｃ１＋Ｂ１＋Ａ１）のモル比率の第１の部分Ｐ１並びに略Ｍ（１＋Ｘ）の平均分子量を有する略（Ｃ１＋Ｂ１＋Ａ１）/（Ｃ０＋Ｂ０＋Ａ０＋Ｃ１＋Ｂ１＋Ａ１）のモル比率の第２の部分Ｐ２を備える２峰性分子量分布を有し、この場合、Ｘ＝Ｒ０（（（Ｃ０＋Ｂ０＋Ｃ１＋Ｂ１）/（Ｃ０＋Ｂ０＋Ａ０＋Ｃ１＋Ｂ１＋Ａ１））/（（Ｃ０＋Ｂ０）/（Ｃ０＋Ｂ０＋Ａ０）））（ｔＮ−ｔ１）であり、連鎖移動の速度は、重合の速度に対して速いことが仮定される。
【００４１】
実施例６
反応は、開始時間ｔ０での量Ｃ０の触媒、量Ｂ０の共触媒、量Ａ０の可逆性連鎖移動剤及び過剰量のモノマーを有する。より遅い時間ｔ１での触媒Ｃ１の量、共触媒Ｂ１の量、及び可逆性連鎖移動剤Ａ１の量が反応に添加される。第２のより遅い時間ｔ２での触媒Ｃ２の量、共触媒Ｂ２の量、及び可逆性連鎖移動剤Ａ２の量が反応に添加される。反応は、より遅い時間ｔＮで終了する。反応生成物は、略Ｍ（１＋Ｒ０（ｔ１−ｔ０）＋Ｘ＋Ｙ）の平均分子量を有する略（Ｃ０＋Ｂ０＋Ａ０）/（Ｃ０＋Ｂ０＋Ａ０＋Ｃ１＋Ｂ１＋Ａ１＋Ｃ２＋Ｂ２＋Ａ２）のモル比率の第１の部分Ｐ１、略Ｍ（１＋Ｘ＋Ｙ）の平均分子量を有する略（Ｃ１＋Ｂ１＋Ａ１）/（Ｃ０＋Ｂ０＋Ａ０＋Ｃ１＋Ｂ１＋Ａ１＋Ｃ２＋Ｂ２＋Ａ２）のモル比率の第２の部分Ｐ２、並びに略Ｍ（１＋Ｙ）の平均分子量を有する略（Ｃ２＋Ｂ２＋Ａ２）/（Ｃ０＋Ｂ０＋Ａ０＋Ｃ１＋Ｂ１＋Ａ１＋Ｃ２＋Ｂ２＋Ａ２）のモル比率の第３の部分Ｐ３を備える３峰性分子量分布を有し、この場合、Ｘ＝Ｒ０（（（Ｃ０＋Ｂ０＋Ｃ１＋Ｂ１）/（Ｃ０＋Ｂ０＋Ａ０＋Ｃ１＋Ｂ１＋Ａ１））/（（Ｃ０＋Ｂ０）/（Ｃ０＋Ｂ０＋Ａ０）））（ｔ２−ｔ１）及びＹ＝Ｒ０（（（Ｃ０＋Ｂ０＋Ｃ１＋Ｂ１＋Ｃ２＋Ｂ２）/（Ｃ０＋Ｂ０＋Ａ０＋Ｃ１＋Ｂ１＋Ａ１＋Ｃ２＋Ｂ２＋Ａ２））/（（Ｃ０＋Ｂ０）/（Ｃ０＋Ｂ０＋Ａ０）））（ｔＮ−ｔ２）であり、連鎖移動の速度は、重合の速度に対して速いことが仮定される。
【００４２】
実施例７
反応は、開始時間ｔ０での量Ｃ０の触媒、量Ｂ０の共触媒、量Ａ０の可逆性連鎖移動剤及び過剰量のモノマーを有する。より遅い時間（ｔ１、ｔ２、…、ｔＮ−２、及びｔＮ−１）での触媒（Ｃ１、Ｃ２、…、ＣＮ−２、及びＣＮ−１）の量、共触媒（Ｂ１、Ｂ２、…、ＢＮ−２、及びＢＮ−１）の量、及び可逆性連鎖移動剤（Ａ１、Ａ２、…、ＡＮ−２、及びＡＮ−１）の量が反応に添加される。反応は、より遅い時間ｔＮで終了する。反応生成物は、夫々の部分Ｐｉに対して略（Ｃｉ＋Ｂｉ＋Ａｉ）/（ΣＣ＋ΣＢ＋ΣＡ）のモル比率を備えるｎ峰性分子量分布を有し、この場合、ｉ＝０からｎ−１であり、各々の部分Ｐｉは、略Ｍ（１＋Σ（Ｒ０（（（Ｃｉ＋Ｂｉ）/（ΣＣ＋ΣＢ＋ΣＡ））/（（Ｃ０＋Ｂ０）/（Ｃ０＋Ｂ０＋Ａ０）））（ｔｉ＋１−ｔｉ））の平均分子量を備え、連鎖移動の速度は、重合の速度に対して速いことが仮定される。
【００４３】
実施例８
反応は、開始時間ｔ０での量Ｃ０の触媒、及び過剰量のモノマーを有する。より遅い時間ｔ１での可逆性連鎖移動剤Ａ１の量が反応に添加される。より遅い時間ｔ２での連鎖停止剤Ｄ２の量が反応に添加され、この場合、Ｄ２はＣ０＋Ａ１未満である。反応は、より遅い時間ｔＮで終了する。反応生成物は、略Ｍ（１＋Ｒ０（ｔ１−ｔ０）＋Ｘ）の平均分子量を有する略Ｃ０（Ｃ０＋Ａ１−Ｄ２）/（Ｃ０＋Ａ１）２のモル比率の第１の部分Ｐ１、略Ｍ（１＋Ｘ）の平均分子量を有する略Ａ１（Ｃ０＋Ａ１−Ｄ２）/（Ｃ０＋Ａ１）２のモル比率の第２の部分Ｐ２、並びに略Ｍ（１＋Ｙ）の平均分子量を有する略Ｄ２/（Ｃ０＋Ａ１）のモル比率の第３の部分Ｐ３を備える３峰性分子量分布を有し、この場合、Ｘ＝Ｒ０（Ｃ０/（Ｃ０＋Ａ１））（ｔＮ−ｔ１）及びＹ＝Ｒ０（Ｃ０/（Ｃ０＋Ａ１））（ｔＮ−ｔ２）であり、連鎖移動及び連鎖停止の速度は重合の速度に対して速いことが仮定される。
【００４４】
実施例９
反応は、開始時間ｔ０での量Ｃ０の触媒及び過剰量のモノマーを有する。期間ｔ１からｔ２に関して、追加の触媒が一定速度ｒＣで反応に継続的に添加される。反応は、より遅い時間ｔＮで終了する。反応生成物は、より広い分子量分布を備える。反応生成物は、略Ｍ（１＋Ｒ０（ｔＮ−ｔ０））の平均分子量を有する略Ｃ０/（Ｃ０＋ｒＣ（ｔ２−ｔ１））のモル比率の第１の部分Ｐ１並びに略Ｍ（１＋Ｒ０（ｔＮ−ｔ２））からＭ（１＋Ｒ０（ｔＮ−ｔ１））の平均分子量範囲にわたるモル基準で略等しく分けられる残りの部分Ｐ２を備える分子量分布を有し、この場合、Ｘ＝Ｒ０（Ｃ０/（Ｃ０＋Ａ１））（ｔＮ−ｔ１）である。
【００４５】
実施例１０
反応は、開始時間ｔ０での量Ｃ０の触媒及び過剰量のモノマーを有する。期間ｔ１からｔ２に関して、可逆性連鎖移動剤が一定速度ｒＡで反応に継続的に添加される。反応は、より遅い時間ｔＮで終了する。反応生成物は、より広い分子量分布を備える。反応生成物は、略Ｍ（１＋Ｒ０（ｔ１−ｔ０）＋Ｘ＋Ｙ）の平均分子量を有する略Ｃ０/（Ｃ０＋ｒＡ（ｔ２−ｔ１））のモル比率の第１の部分Ｐ１並びに略Ｍ（１＋Ｙ）からＭ（１＋Ｘ＋Ｙ）の平均分子量範囲にわたって分けられる残りの部分Ｐ２を備える分子量分布を有し、この場合、ｔ１からｔ２のＸ＝Ｒ０∫（Ｃ０/（Ｃ０＋ｒＡ（ｔ−ｔ１）））ｄｔ及びＹ＝Ｒ０（Ｃ０/（Ｃ０＋ｒＡ（ｔ２−ｔ１）））（ｔＮ−ｔ２）である。
【００４６】
実施例１１
反応は、開始時間ｔ０での量Ｃ０の触媒、量Ｂ０の共触媒及び過剰量のモノマーを有する。期間ｔ１からｔ２に関して、追加の触媒及び共触媒は、Ｃ０：Ｂ０と同じ割合で、一定速度ｒＣ及びｒＢで個別に反応に継続的に添加される。反応は、より遅い時間ｔＮで終了する。反応生成物は、より広い分子量分布を備える。反応生成物は、略Ｍ（１＋Ｒ０（ｔＮ−ｔ０））の平均分子量を有する略（Ｃ０＋Ｂ０）/（Ｃ０＋ｒＡ（ｔ２−ｔ１）＋Ｂ０＋ｒＢ（ｔ２−ｔ１））のモル比率の第１の部分Ｐ１並びに略Ｍ（１＋Ｒ０（ｔＮ−ｔ２））からＭ（１＋Ｒ０（ｔＮ−ｔ１））の平均分子量範囲にわたるモル基準で略等しく分けられる残りの部分Ｐ２を備える分子量分布を有する。
【００４７】
実施例１２
反応は、開始時間ｔ０での量Ｃ０の触媒、量Ｂ０の共触媒及び過剰量のモノマーを有する。期間ｔ１からｔ２に関して、可逆性連鎖移動剤が一定速度ｒＡで反応に継続的に添加される。反応は、より遅い時間ｔＮで終了する。反応生成物は、より広い分子量分布を備える。反応生成物は、略Ｍ（１＋Ｒ０（ｔ１−ｔ０）＋Ｘ＋Ｙ）の平均分子量を有する略（Ｃ０＋Ｂ０）/（Ｃ０＋Ｂ０＋ｒＡ（ｔ２−ｔ１））のモル比率の第１の部分Ｐ１並びに略Ｍ（１＋Ｙ）からＭ（１＋Ｘ＋Ｙ）の平均分子量範囲にわたって分けられる残りの部分Ｐ２を備える分子量分布を有し、この場合、ｔ１からｔ２のＸ＝Ｒ０∫（（Ｃ０＋Ｂ０）/（Ｃ０＋Ｂ０＋ｒＡ（ｔ−ｔ１）））ｄｔ及びＹ＝Ｒ０（（Ｃ０＋Ｂ０）/（Ｃ０＋Ｂ０＋ｒＡ（ｔ２−ｔ１）））（ｔＮ−ｔ２）である。
【００４８】
実施例１３
反応は、開始時間ｔ０での量Ｃ０の触媒、量Ｂ０の共触媒、量Ａ０の可逆性連鎖移動剤及び過剰量のモノマーを有する。期間ｔ１からｔ２に関して、追加の触媒、共触媒、及び可逆性連鎖移動剤は、一定速度ｒＣ、ｒＢ及びｒＡで個別に反応に継続的に添加される。反応は、より遅い時間ｔＮで終了する。反応生成物は、より広い分子量分布を備える。反応生成物は、略Ｍ（１＋Ｒ０（ｔ１−ｔ０）＋Ｘ＋Ｙ）の平均分子量を有する略（Ｃ０＋Ｂ０＋Ａ０）/（Ｃ０＋Ｂ０＋Ａ０＋（ｒＡ＋ｒＢ＋ｒＣ）（ｔ２−ｔ１））のモル比率の第１の部分Ｐ１並びに略Ｍ（１＋Ｙ） からＭ（１＋Ｘ＋Ｙ）の平均分子量範囲にわたって分けられる残りの部分Ｐ２を備える分子量分布を有し、この場合、ｔ１からｔ２のＸ＝Ｒ０∫（（Ｃ０＋Ｂ０＋Ａ０）/（Ｃ０＋Ｂ０＋Ａ０＋（ｒＡ＋ｒＢ＋ｒＣ）（ｔ−ｔ１）））ｄｔ及びＹ＝Ｒ０（（Ｃ０＋Ｂ０＋Ａ０）/（Ｃ０＋Ｂ０＋Ａ０＋（ｒＡ＋ｒＢ＋ｒＣ）（ｔ２−ｔ１）））（ｔＮ−ｔ２）である。
【００４９】
実施例１４
反応は、開始時間ｔ０での過剰量のモノマーを有する。期間ｔ１からｔ２に関して、触媒、共触媒、及び可逆性連鎖移動剤は、一定速度ｒＣ、ｒＢ及びｒＡで個別に反応に継続的に添加される。反応は、より遅い時間ｔＮで終了する。反応生成物は、より広い分子量分布を備える。反応生成物は、略Ｍ（１＋Ｒ（ｔＮ−ｔ１））からＭ（１＋Ｒ（ｔＮ−ｔ０））の平均分子量範囲にわたって分けられる分子量分布を有し、この場合、Ｒは、触媒：共触媒：可逆性連鎖移動剤のｒＣ：ｒＢ：ｒＡに対するモノマー単位の添加の割合である。
【００５０】
実施例１５
反応は、開始時間ｔ０での量Ｃ０の触媒、量Ｂ０の共触媒、量Ａ０の可逆性連鎖移動剤及び過剰量のモノマーを有する。より遅い期間（ｔ１からｔ２、ｔ３からｔ４、…、ｔＮ−４からｔＮ−３、及びｔＮ−２からｔＮ−１）で、触媒、共触媒、及び可逆性連鎖移動剤は、一定速度ｒＣ，１、ｒＣ，２、…、ｒＣ,（Ｎ−３）/２、及びｒＣ,（Ｎ−１）/２、ｒＢ，１、ｒＢ，２、…、ｒＢ,（Ｎ−３）/２、及びｒＢ,（Ｎ−１）/2、並びにｒＡ，１、ｒＡ，２、…、ｒＡ,（Ｎ−３）/２、及びｒＡ,（Ｎ−１）/２で個別に反応に継続的に添加される。反応は、より遅い時間ｔＮで終了する。反応生成物は、より広い分子量分布を備える。反応生成物は、Ｍ（１＋Ｒ０（ｔ１−ｔ０）＋ΣＸｉ＋ΣＹｉ）の平均分子量を有する略（Ｃ０＋Ｂ０＋Ａ０）/（Ｃ０＋ΣｒＣ,ｉ（ｔ２ｉ−ｔ２ｉ−１）＋Ｂ０＋ΣｒＢ,ｉ（ｔ２ｉ−ｔ２ｉ−１）＋Ａ０＋ΣｒＡ,ｉ（ｔ２ｉ−ｔ２ｉ−１））のモル比率の第１の部分Ｐ１、この場合、ｉ＝１から（Ｎ−１）/２であり、並びに略Ｍ（１＋ΣＸｉ＋ΣＹｉ−Ｘｉ）からＭ（１＋ΣＸｉ＋ΣＹｉ）までの平均分子量範囲にわたって各々に分けられる略（ｒＣ,ｉ（ｔ２ｉ−ｔ２ｉ−１）＋ｒＢ,ｉ（ｔ２ｉ−ｔ２ｉ−１）＋ｒＡ,ｉ（ｔ２ｉ−ｔ２ｉ−１））/（Ｃ０＋ΣｒＣ,ｉ（ｔ２ｉ−ｔ２ｉ−１）＋Ｂ０＋ΣｒＢ,ｉ（ｔ２ｉ−ｔ２ｉ−１）＋Ａ０＋ΣｒＡ,ｉ（ｔ２ｉ−ｔ２ｉ−１））のモル比率を個々に有する残りの部分Ｐｉを備える分子量分布を有し、この場合、ｔ１からｔ２のＸｉ＝Ｒ０∫（（Ｃ０＋Ｂ０＋Ａ０）/（Ｃ０＋Ｂ０＋Ａ０＋（ｒＡ,ｉ＋ｒＢ,ｉ＋ｒＣ,ｉ）（ｔ−ｔ２ｉ‐１）））ｄｔ及びＹｉ＝Ｒ０（（Ｃ０＋Ｂ０＋Ａ０）/（Ｃ０＋Ｂ０＋Ａ０＋（ｒＡ,ｉ＋ｒＢ,ｉ＋ｒＣ,ｉ）（ｔ２ｉ−ｔ２ｉ−１）））（ｔ２ｉ＋１−ｔ２ｉ）である。
【００５１】
従って、本明細書中に記載される発明の実施形態は、本発明の本質の応用の単に例示であることを理解されたい。例示された実施形態の詳細に対する本明細書中の参照は、本発明の必須要素としてみなされる技術的特徴を記載している特許請求の範囲を限定するものであると意図されるものではない。
【図１】
0005552116.tif 000002